(57)【要約】      （修正有）【課題】セルロース系繊維やシルクなどの布帛に対し立体的に深い凹凸の模様付けを、簡単な構成で効率的に実施可能にするとともに、模様付け後の布帛の水洗いによってその凹凸模様（エンボス模様）が崩れたり消失したりすることを防止可能にするエンボス加工装置を提供する。【解決手段】低ホルマリンタイプのグリオキザール系樹脂、触媒、非反応型ウレタンポリマー化合物、架橋剤および水からなる加工液に浸漬された後、その加工液の脱水と乾燥がなされた布帛Ａにエンボス加工が施され、さらに加熱処理が施されて得られた布帛Ａのエンボス加工装置であって、所定パターンの凹凸状の押し型模様を外周面に有する型ロール１１と、型ロール１１との間に前記布帛Ａを通過可能にし、硬度が異なる複数の樹脂層を外周面に有する受けロール１２、とを有する構成である。【選択図】図１
0003187983.tif 000002
【実用新案登録請求の範囲】
【請求項１】
低ホルマリンタイプのグリオキザール系樹脂、触媒、非反応型ウレタンポリマー化合物、架橋剤および水からなる加工液に浸漬された後、その加工液の脱水と乾燥がなされた布帛にエンボス加工が施され、さらに加熱処理して得られた布帛のエンボス加工装置であって、
前記エンボス加工のために、前記布帛に所定パターンの凹凸模様を施すための押し型模様を外周面に有する型ロールと、
該型ロールとの間に前記布帛を通過可能にし、硬度が異なる複数の樹脂層を外周面に有する受けロールと、
を備えることを特徴とするエンボス加工装置。
【請求項２】
前記加工液が、低ホルマリンタイプのグリオキザール系樹脂８〜１０％、触媒２〜３％、非反応型ウレタンプレポリマー化合物４〜５％、架橋剤１〜２％を水とともに撹拌、混合して得られる加工液であることを特徴とする請求項１記載のエンボス加工装置。
【考案の詳細な説明】
【技術分野】
【０００１】  本考案は、編織性の布帛に立体的な模様付けをするためのエンボス加工装置に係り、特に凹凸感の強いディープエンボスを可能にするエンボス加工装置に関する。
【背景技術】
【０００２】  従来から、布帛に立体模様を物理的に形成するため、凹凸模様が表面に彫刻された金属ロールと軟質ロール間に布帛を通過させるエンボス加工装置が提供されている（例えば、特許文献１、２参照）。このエンボス加工装置によれば、金属ロールと軟質ロールとの間に布帛を加熱および加圧しながら通過させることにより、その布帛にエンボス模様（凹凸模様）を連続的に形成することができる。
【先行技術文献】
【特許文献】
【０００３】
【特許文献１】特開平０５−２３０７７２号公報
【特許文献２】特開２０１２−０１２３７３９号公報
【考案の概要】
【考案が解決しようとする課題】
【０００４】  しかしながら、かかる従来のエンボス加工装置は、織編物の全体にシボ付け加工をする場合には適するが、このシボ付け加工によって得られる凹凸は浅く、深みのある立体的な模様付けができないという不都合があった。特に、綿などのセルロース系繊維やシルク等の布帛への凹凸の模様付けはその材質上困難となる場合があり、模様付けした後のその布帛の水洗いによって凹凸模様が崩れてしまったり、消失してしまったりするという不都合があった。【０００５】  一方、凹凸が強い（深い）エンボス模様を形成するために、布帛を介在する２つのロール外周面に雄雌対応関係となる凹凸模様の彫刻を施したものも提供されている。しかし、エンボス加工に入る際に各ロールにおける彫刻の形状、深さおよび位置を精巧に一致させる必要があり、従って各ロールの製作コストが高くなることと合わせて、エンボス加工時の雄雌凹凸模様の位置合わせ作業が煩雑となり、エンボス加工作業全般の作業効率を低下させてしまうという不具合があった。また、雄雌凹凸模様の位置合わせが不完全であると、エンボス加工時に布帛が損傷または切断されてしまうという問題があった。【０００６】  本考案は、上述した事情に鑑みてなされたものであり、その目的は、セルロース系繊維やシルクなどの布帛に対し立体的に深い凹凸の模様付けを、簡単な構成で効率的に実施可能にするとともに、模様付け後の布帛の水洗いによってその凹凸模様（エンボス模様）が崩れたり消失したりすることを防止できるエンボス加工装置を提供することにある。
【課題を解決するための手段】
【０００７】  前記目的達成のために、本考案に係るエンボス加工装置は、低ホルマリンタイプのグリオキザール系樹脂、触媒、非反応型ウレタンポリマー化合物、架橋剤および水からなる加工液に浸漬された後、その加工液の脱水と乾燥がなされた布帛にエンボス加工が施され、さらに加熱処理して得られた布帛のエンボス加工装置であって、前記エンボス加工のために、前記布帛に所定パターンの凹凸模様を施すための押し型模様を外周面に有する型ロールと、該型ロールとの間に前記布帛を通過可能にし、硬度が異なる複数の樹脂層を外周面に有する受けロールと、を備えることを特徴とする。【０００８】  この構成により、前記加工液に浸漬されて脱水、乾燥された布帛にはその加工液中の各種成分が化学結合しており、従ってその布帛にエンボス加工によって深絞りで模様付けされた凹凸模様の保形性が良好に維持され、簡単に崩れることはない。従って、この立体的に凹凸模様付けされた布帛の水洗いを繰り返しても、その凹凸模様は失われることはない。また、型ロールに接して回転する受けロールは、その外周面に内側の層から外側の層へ向かって硬度が順次低くなる（柔らかくなる）複数層の樹脂層を有する。このため受けロールが押し型模様の深い型ロールから大きなロール圧を受けても、受けロール外周面の各樹脂層が最内層に向って順次段階的に反発力が強く（硬く）なっているため、型ロールの凹凸部が布帛に十分に食い込ませることができ、鮮明なエンボス模様（エンボス柄）を布帛に形成できる。【０００９】  また、本考案に係るエンボス加工装置は、前記加工液が、低ホルマリンタイプのグリオキザール系樹脂８〜１０％、触媒２〜３％、非反応型ウレタンポリマー化合物４〜５％、架橋剤１〜２％を水とともに撹拌、混合して得られる加工液であることを特徴とする。【００１０】  これにより、前記グリオキザール系樹脂はセルロース繊維分子（主鎖）の側鎖基である水酸基（ＯＨ−）に作用し、セルロース繊維主鎖どうしを架橋し、形態を安定させ、前記触媒はこの架橋反応を促進する。また、前記非反応型ウレタンポリマー化合物は内部架橋構造体で網目構造を有し、高分子量化するので、布帛に対し耐薬品性、耐水性を付与する。さらに、前記架橋剤はその内部架橋を促進させる。この結果、加工液によって化学処理された布帛のエンボス加工によって、凹凸に模様付けされたエンボス模様を、水洗いにも拘らず安定に保つことができる。
【考案の効果】
【００１１】  本考案によれば、セルロース系繊維やシルクなどの布帛に対し立体的に深い凹凸の模様付けを可能にするとともに、水洗いによってその凹凸模様（エンボス模様）が崩れたり消失したりすることを防止できる。                                  実現できる。【００１２】  以上、本考案について簡潔に説明した。更に、以下に本考案を実施するための最良の形態を添付の図面を参照して説明する。
【図面の簡単な説明】
【００１３】
【図１】本考案の実施の形態によるにエンボス加工装置を示す概念図である。
【図２】図１における受けロールの縦断面図である。
【図３】本考案のエンボス加工装置によるエンボス加工手順を示すフロー図である。
【考案を実施するための形態】
【００１４】  以下、本考案の一実施の形態にかかるエンボス加工装置を、図１乃至図３を参照して説明する。
【００１５】  図１は本考案の実施の形態によるエンボス加工装置を示す。このエンボス加工装置は、型ロール１１および受けロール１２を主体として構成され、各ロール１１１２は図示しない駆動装置によって駆動される。これらのうち、型ロール１１は腐食方式、レーザ方式、ミル方式等によりロール本体１１ａの周面に所定の凹凸模様、つまり立体的な押し型１３を設けたものからなる。なお、型ロール１１を、微細な凹凸模様を付けるマイクロエンボスロールや熱媒加熱ロールとして構成することもできる。また、一本の型ロールの周面に２〜３種の異なったパターン（柄）の凹凸模様を設けることもできる。
【００１６】  一方、受けロール１２は、ロール本体１２ａの周面に、例えば図３に示すように、４層の樹脂層１４〜１７を積層したものからなる。これらの樹脂層１４〜１７はその硬度が少しずつ異なり、すなわち、最内側の樹脂層１４が最も硬く（硬度が大きく）、最外側の樹脂層１７は最も低い（柔らかい）硬度とされている。つまり、この受けロール１２は内層から外層に向けて硬さが順次段階的に柔らかくなる設定となっている。
【００１７】  前記各樹脂層１４〜１７の素材としては、例えばシリコンゴムにエチレン・プロピレンゴムを加えたものが用いられ、樹脂層１４は硬度ＳＨＯＲＥ−Ａ９８°（厚み２０ｍｍ）、樹脂層１５は硬度ＳＨＯＲＥ−Ａ８０°（厚み５ｍｍ）、樹脂層１６は硬度ＳＨＯＲＥ−Ａ７０°（厚み５ｍｍ）、樹脂層１７は硬度ＳＨＯＲＥ−Ａ６５°（厚み５ｍｍ）に形成される。
【００１８】  かかる構成の受けロール１２の樹脂層１４〜１７は弾力性に富み、その内側の層から外側の層へ向かって硬度が順次低く（柔らかくなる）なるような層状構成となっている。このため、金属彫刻ロールである型ロール１１から受ける大きな加圧力に対し布帛Ａを樹脂層１４〜１７に対し順次変化する抵抗を受けながら食い込ませることができ、従って、その布帛Ａに鮮明なエンボス柄（凹凸模様）を形成できるとともに、そのエンボス柄形成後は樹脂層１４〜１７は略平らな状態に直ちに復元する。
【００１９】  本実施の形態における樹脂層１４〜１７は前述のように各層ごとに硬さが異なる構成であるため、型ロール１１は布帛Ａとともに先ず樹脂層１７に対し比較的低い抵抗を受けながらやや速やかに食い込んでいき、続いて硬さが順次大きくなる樹脂層１６、１５、１４の抵抗を受けてこれらに次々に食い込んでいく。これにより、４層構造の樹脂層１４〜１７とともに食い込まれる布帛Ａには、十分に深く、鮮明で、復元性および耐久性が優れた凹凸模様が形成される。
【００２０】  次に、前記エンボス加工装置を用いて布帛Ａに凹凸模様を施す方法を、図３に示すフローチャートを参照しながら説明する。
まず、エンボス加工対象である綿、レーヨン、キュプラなどのセルロース系繊維織編物やシルク織編物等の布帛Ａと、この布帛Ａに化学処理を施す加工液を用意する。これらのうち、加工液は低ホルマリンタイプのグリオキザール系樹脂、触媒、非反応型ウレタンポリマー化合物、架橋剤を混合し、さらにこの混合物質に水を加えて希釈して生成する（加工液生成工程。ステップＳ１）。グリオキザール系樹脂の例としては、多環型反応系、変性グリオキザール系などの樹脂が挙げられる。
【００２１】  なお、グリオキザール系樹脂は、セルロース繊維分子（主鎖）の側鎖基である水酸基（ＯＨ−）に作用し、セルロース繊維主鎖どうしを架橋し、形態を安定させ、触媒はその架橋反応を促進するように機能する。また、非反応型ウレタンポリマー化合物は内部架橋構造体で網目構造を有し、高分子量化するので、耐薬品性、耐水性を向上させる。さらに、架橋剤はその内部架橋を促進させる。
【００２２】  続いて、前述の加工液生成工程で生成した加工液にセルロース系繊維またはシルクの布帛Ａを浸漬し、これに加工液を所定時間含浸させ（含浸工程。ステップＳ２）、この加工液が含浸された布帛Ａをマングルに掛けてピックアップが７０％になるまで絞り（絞り工程。ステップＳ３）、続いてその絞った布帛Ａを乾燥する（乾燥工程。ステップＳ４）。
【００２３】  次に、こうして乾燥した布帛Ａを相互に回転する加工ロール１１および受けロール１２間に通過させる。これによりその布帛Ａに深絞りのエンボス模様を付けることができる（エンボス模様付着工程。ステップＳ５）。また、こうしてエンボス模様がつけられた布帛Ａを加熱処理（キュアリング）して、反応性樹脂の反応（セルロース繊維末端の水酸基ＯＨ〜水酸基ＯＨ間に樹脂を架橋させる）を促進させることで、型ロール１１により布帛に付けられた立体的エンボス模様を安定化させることができる（加熱処理工程。ステップＳ６）。
【００２４】  従って、エンボス加工が施され、かつ加熱処理された布帛Ａは、加工液中の各種化学成分を含んでエンボス模様（凹凸模様）の形態を保持する機能を備えることとなり、従って、その布帛Ａの水洗いを繰り返しても、そのエンボス模様が崩れたり消失したりすることはない。
【００２５】  以上のように、本実施の形態によるエンボス加工装置は、低ホルマリンタイプのグリオキザール系樹脂、触媒、非反応型ウレタンポリマー化合物、架橋剤および水からなる加工液に浸漬された後、その加工液の脱水と乾燥がなされた布帛Ａにエンボス加工が施され、さらに加熱処理が施されて得られた布帛Ａのエンボス加工装置であって、所定パターンの凹凸状の押し型を外周面に有する型ロール１１と、該型ロール１１との間に前記布帛Ａを通過可能にし、硬度が異なる複数の樹脂層を外周面に有する受けロール１２、とを設けた構成としている。
【００２６】  これにより、エンボス加工装置では、前記加工液に浸漬されて脱水、乾燥された布帛Ａにはその加工液中の各種成分が化学結合しているため、その布帛Ａにエンボス加工によって深絞りにて模様付けされた凹凸模様が安定的に保持され、簡単には崩れることはない。従って、この凹凸模様を持つ布帛Ａを繰り返し水洗いしても、その凹凸模様は失われることはない。
【００２７】  また、型ロール１１に接して回転する受けロール１２は、その外周面に内側の層から外側の層へ向かって硬度が順次低くなる複数層の樹脂層を持つため、型ロール１１の押し型の凹凸が深い場合に、この型ロール１１から大きなロール圧を受けても、受けロール１２の表面が樹脂層１４〜１７ごとに内部に向って順次硬くなる構成であるため、それぞれ異なる反発力（弾発力）を呈し、型ロール１１の凹凸部を布帛Ａに十分に食い込ませて、鮮明なエンボス模様を布帛Ａに形成できることができ、一方エンボス加工終了後は速やかに元の平坦な状態に復元させて、次の布帛Ａのエンボス加工に備えることができる。
【産業上の利用可能性】
【００２８】  本考案のエンボス加工装置は、セルロース系繊維やシルクなどの布帛に対し立体的に深い凹凸の模様付けを可能にするとともに、水洗いによってもその凹凸模様（エンボス模様）が崩れたり消失したりすることを防止できるという効果を有し、編織性の布帛に立体的な模様付けをするためのエンボス加工装置等に有用である。
【符号の説明】
【００２９】１１  型ロール
１１ａ  ロール本体
１２  受けロール
１２ａ  ロール本体
１３  押し型
１４〜１７  樹脂層
【図１】
0003187983.tif 000003
【図２】
0003187983.tif 000004
【図３】
0003187983.tif 000005